(57)【要約】【課題】低温領域であっても耐衝撃性に優れるシーラント層を形成可能な樹脂組成物を提供すること。【解決手段】（Ａ）ポリプロピレン系樹脂と、（Ａ）ポリプロピレン系樹脂に対して非相溶である（Ｂ）エチレン系エラストマーと、（Ａ）ポリプロピレン系樹脂に対して相溶する部位及び（Ｂ）エチレン系エラストマーに対して相溶する部位を有する（Ｃ）相溶化剤と、を含み、（Ａ）ポリプロピレン系樹脂の含有量に対する（Ｂ）エチレン系エラストマーの含有量の質量比（（Ｂ）エチレン系エラストマーの質量／（Ａ）ポリプロピレン系樹脂の質量）が０．１０以上０．８５以下である、シーラント層形成用樹脂組成物。【選択図】図１
2020200392.tif 000002
【特許請求の範囲】
【請求項１】
（Ａ）ポリプロピレン系樹脂と、前記（Ａ）ポリプロピレン系樹脂に対して非相溶である（Ｂ）エチレン系エラストマーと、前記（Ａ）ポリプロピレン系樹脂に対して相溶する部位及び前記（Ｂ）エチレン系エラストマーに対して相溶する部位を有する（Ｃ）相溶化剤と、を含み、
前記（Ａ）ポリプロピレン系樹脂の含有量に対する前記（Ｂ）エチレン系エラストマーの含有量の質量比（（Ｂ）エチレン系エラストマーの質量／（Ａ）ポリプロピレン系樹脂の質量）が０．１０以上０．８５以下である、シーラント層形成用樹脂組成物。
【請求項２】
前記（Ｃ）相溶化剤が、プロピレンとエチレンとのブロック共重合体、及び、エチレンとエチレン／ブチレン共重合体とのブロック共重合体からなる群より選択される少なくとも一種を含み、
前記（Ｂ）エチレン系エラストマーの含有量に対する前記（Ｃ）相溶化剤の含有量の質量比（（Ｃ）相溶化剤の質量／（Ｂ）エチレン系エラストマーの質量）が０．０５以上２．００以下である、請求項１に記載の樹脂組成物。
【請求項３】
前記（Ｂ）エチレン系エラストマーの平均分散粒径が１．００μｍ以上２．００μｍ以下である、請求項１又は２に記載の樹脂組成物。
【請求項４】
請求項１〜３のいずれか一項に記載の樹脂組成物を用いて形成されたシーラント層を備えるシーラントフィルム。
【請求項５】
基材と、前記基材上に設けられた請求項４に記載のシーラントフィルムと、を備える、積層フィルム。
【請求項６】
請求項５に記載の積層フィルムを用いて形成された包装材。
【請求項７】
８０℃以上の加熱処理を施す用途に用いられる、請求項６に記載の包装材。
【発明の詳細な説明】
【技術分野】
【０００１】
本発明は、シーラント層形成用樹脂組成物、並びに、それを用いたシーラントフィルム、積層フィルム及び包装材に関する。
【背景技術】
【０００２】
従来、食品、飲料、医薬品、化学品等の多くの商品に対して、それぞれの内容物に応じた包装材が開発されている。これらの包装材としては、耐熱性、ヒートシール性、耐水性、耐油性、ガスバリア性、軽量性、フレキシブル性、意匠性等に優れるプラスチック材料が用いられている。
【０００３】
殺菌を目的としたボイル処理やレトルト処理等の加熱処理を施す用途に用いられる包装材には、耐熱性の観点から、ポリプロピレン系樹脂を主成分としたシーラントフィルムが用いられる。
【０００４】
そのようなシーラントフィルムとして、例えば特許文献１には、特定のポリプロピレン系樹脂と、特定のエチレン系共重合体エラストマーとを主成分とするポリプロピレン系フィルムが提案されている。
【先行技術文献】
【特許文献】
【０００５】
【特許文献１】特開２０００−２５６５３２号公報
【発明の概要】
【発明が解決しようとする課題】
【０００６】
シーラントフィルムには、衝撃吸収エネルギーが高いこと、包装材として用いた際の落袋強度が高いこと等の耐衝撃性に優れることが求められる。特に、包装材に充填される内容物が冷蔵又は冷凍条件下での保存を必要とする場合には、低温領域における耐衝撃性に優れることが求められる。
【０００７】
しかしながら、ポリプロピレン系樹脂は、低温領域において極端に脆くなる特性があるため、ポリプロピレン系樹脂のみを含むシーラントフィルムを包装材に用いた場合には、低温領域における耐衝撃性に劣る。
【０００８】
そのため、上記特許文献１に提案されているポリプロピレン系フィルムは、特定のエチレン系共重合体エラストマーを主成分として含むことで、耐衝撃性を向上させている。しかし、該エチレン系共重合体エラストマーは、分散性に劣るため、平均分散粒径が大きくなりすぎる。平均分散粒径が大きくなりすぎることで、特定のポリプロピレン系樹脂と、エチレン系共重合体エラストマーとの界面における密着強度が低下する。それにより、該ポリプロピレン系フィルムには、ポリプロピレン系樹脂と、エチレン系共重合体エラストマーとの界面をきっかけとした破壊が発生し易い。そのため、該ポリプロピレン系フィルムは、低温領域における耐衝撃性が十分ではなかった。
【０００９】
本発明は、上記従来技術の有する課題に鑑みてなされたものであり、低温領域であっても耐衝撃性に優れるシーラント層を形成可能な樹脂組成物、並びに、それを用いたシーラントフィルム、積層フィルム及び包装材を提供することを目的とする。
【課題を解決するための手段】
【００１０】
上記目的を達成するために、本発明は、（Ａ）ポリプロピレン系樹脂と、（Ａ）ポリプロピレン系樹脂に対して非相溶である（Ｂ）エチレン系エラストマーと、（Ａ）ポリプロピレン系樹脂に対して相溶する部位及び（Ｂ）エチレン系エラストマーに対して相溶する部位を有する（Ｃ）相溶化剤と、を含み、（Ａ）ポリプロピレン系樹脂の含有量に対する（Ｂ）エチレン系エラストマーの含有量の質量比（（Ｂ）エチレン系エラストマーの質量／（Ａ）ポリプロピレン系樹脂の質量）が０．１０以上０．８５以下である、シーラント層形成用樹脂組成物を提供する。
【００１１】
上記シーラント層形成用樹脂組成物によれば、（Ａ）ポリプロピレン系樹脂と、（Ａ）ポリプロピレン系樹脂に対して非相溶である（Ｂ）エチレン系エラストマーと、（Ａ）ポリプロピレン系樹脂に対して相溶する部位及び（Ｂ）エチレン系エラストマーに対して相溶する部位を有する（Ｃ）相溶化剤と、を含み、（Ａ）ポリプロピレン系樹脂の含有量に対する（Ｂ）エチレン系エラストマーの含有量の質量比（（Ｂ）エチレン系エラストマーの質量／（Ａ）ポリプロピレン系樹脂の質量）が０．１０以上０．８５以下であることにより、低温領域であっても耐衝撃性に優れるシーラント層を形成することができる。ここで、係る効果が奏される理由について、本発明者らは以下のように推察している。すなわち、（Ａ）ポリプロピレン系樹脂に対して非相溶である（Ｂ）エチレン系エラストマーを添加することで、（Ａ）ポリプロピレン系樹脂に（Ｂ）エチレン系エラストマーが分散し、（Ｂ）エチレン系エラストマーが衝撃を吸収する役割を担う。一方で、（Ａ）ポリプロピレン系樹脂に対して（Ｂ）エチレン系エラストマーを添加することで、両成分は相分離し、海島構造を形成するが、（Ｃ）相溶化剤を併用することで、（Ａ）ポリプロピレン系樹脂と、（Ｂ）エチレン系エラストマーとの界面強度を向上させることができる。界面強度が向上することで、（Ａ）ポリプロピレン系樹脂と、（Ｂ）エチレン系エラストマーとの界面をきっかけとする破壊を低温領域であっても抑制することができる。更に、（Ｃ）相溶化剤を併用することに加えて、（Ａ）ポリプロピレン系樹脂の含有量に対する（Ｂ）エチレン系エラストマーの含有量の質量比を０．１０以上０．８５以下とすることで、（Ｂ）エチレン系エラストマーを高分散させることができ、（Ｂ）エチレン系エラストマーの分散粒径を適度に細分化できる。その結果、形成されるシーラント層は、低温領域であっても耐衝撃性に優れる。
【００１２】
上記シーラント層形成用樹脂組成物は、（Ｃ）相溶化剤が、プロピレンとエチレンとのブロック共重合体、及び、エチレンとエチレン／ブチレン共重合体とのブロック共重合体からなる群より選択される少なくとも一種を含み、（Ｂ）エチレン系エラストマーの含有量に対する（Ｃ）相溶化剤の含有量の質量比（（Ｃ）相溶化剤の質量／（Ｂ）エチレン系エラストマーの質量）が０．０５以上２．００以下であってよい。（Ｃ）相溶化剤が、プロピレンとエチレンとのブロック共重合体、及び、エチレンとエチレン／ブチレン共重合体とのブロック共重合体からなる群より選択される少なくとも一種を含み、更に、（Ｂ）エチレン系エラストマーの含有量に対する（Ｃ）相溶化剤の含有量の質量比（（Ｃ）相溶化剤の質量／（Ｂ）エチレン系エラストマーの質量）が０．０５以上２．００以下であることにより、（Ｂ）エチレン系エラストマーを高分散させることができ、且つ、（Ｂ）エチレン系エラストマーの平均分散粒径が小さくなりすぎない。また、（Ａ）ポリプロピレン系樹脂と、（Ｂ）エチレン系エラストマーとの界面強度が向上し、且つ、（Ｂ）エチレン系エラストマーが衝撃を吸収し易くなる。その結果、形成されるシーラント層は、低温領域であっても耐衝撃性に一層優れる。
【００１３】
上記シーラント層形成用樹脂組成物は、（Ｂ）エチレン系エラストマーの平均分散粒径が１．００μｍ以上２．００μｍ以下であってよい。（Ｂ）エチレン系エラストマーの平均分散粒径が１．００μｍ以上であることにより、（Ｂ）エチレン系エラストマーが衝撃を吸収し易くなる。また、（Ｂ）エチレン系エラストマーの平均分散粒径が２．００μｍ以下であることにより、（Ａ）ポリプロピレン系樹脂と、（Ｂ）エチレン系エラストマーとの界面強度が向上する。その結果、形成されるシーラント層は、低温領域であっても耐衝撃性に一層優れる。
【００１４】
本発明はまた、上記本発明のシーラント層形成用樹脂組成物を用いて形成されたシーラント層を備えるシーラントフィルムを提供する。係るシーラントフィルムによれば、上記本発明のシーラント層形成用樹脂組成物を用いて形成されたシーラント層を備えるため、低温領域であっても耐衝撃性に優れる。
【００１５】
本発明はまた、基材と、該基材上に設けられたシーラントフィルムと、を備える、積層フィルムを提供する。かかる積層フィルムによれば、上記本発明のシーラントフィルムを備えることにより、低温領域であっても耐衝撃性に優れる。また、シーラントフィルムを所望の機能を有する基材と積層することにより、積層フィルムに機械強度、バリア性及び遮光性等の機能を付与することができる。
【００１６】
本発明はまた、上記本発明の積層フィルムを用いて形成された包装材を提供する。係る包装材によれば、上記本発明の積層フィルムを用いて形成されているため、低温領域であっても耐衝撃性に優れる。
【００１７】
上記包装材は、８０℃以上の加熱処理を施す用途に用いられるものであってもよい。本実施形態に係る包装材によれば、このような用途に用いられた場合であっても、低温領域においても耐衝撃性に優れる。
【発明の効果】
【００１８】
本発明によれば、低温領域であっても耐衝撃性に優れるシーラント層を形成可能な樹脂組成物、並びに、それを用いたシーラントフィルム、積層フィルム及び包装材を提供することができる。
【図面の簡単な説明】
【００１９】
【図１】本発明の一実施形態に係る積層フィルムの概略断面図である。
【図２】積層フィルムの落袋強度の評価方法を説明する模式図である。
【発明を実施するための形態】
【００２０】
以下、図面を参照しながら本発明の好適な実施形態について詳細に説明する。なお、図面中、同一又は相当部分には同一符号を付し、重複する説明は省略する。また、図面の寸法比率は図示の比率に限られるものではない。
【００２１】
［積層フィルム］
本実施形態に係る積層フィルムは、基材と、該基材上に設けられたシーラントフィルムと、を備えるものである。図１は、本実施形態に係る積層フィルムの概略図である。本実施形態に係る積層フィルムは、図１に示す積層フィルム１のように、シーラント層１１からなるシーラントフィルム１０と、基材１４とが、接着剤１３を介して積層された構造を有するものであってもよい。
【００２２】
＜シーラント層１１＞
シーラント層１１は、加熱によりヒートシール性を発現することができる層である。ヒートシール性とは、一例として、１００〜２００℃、０．１〜０．３ＭＰａ、１〜３秒間の条件にてヒートシールが可能である性質をいう。ヒートシールの条件は、積層フィルムのヒートシールに要する条件に応じて容易に変更することが可能である。
【００２３】
シーラント層１１の厚さは、１０〜１５０μｍであることが好ましく、２０〜１００μｍであることがより好ましく、４０〜８０μｍであることが更に好ましい。シーラント層の厚さが上記下限値以上であることにより、低温領域における良好な耐衝撃性が得易くなる傾向がある。一方、厚さが上記上限値以下であることにより、シーラント層全体の厚さを薄くすることができる。本願明細書において、低温領域とは、５℃以下の温度を指す。
【００２４】
シーラント層１１は、下記成分を含むシーラント層形成用樹脂組成物を用いて形成することができる。以下、シーラント層形成用樹脂組成物について説明する。
【００２５】
＜シーラント層形成用樹脂組成物＞
本発明の一実施形態に係るシーラント層形成用樹脂組成物は、（Ａ）ポリプロピレン系樹脂（以下、「（Ａ）成分」ともいう）と、（Ａ）成分に対して非相溶である（Ｂ）エチレン系エラストマー（以下、「（Ｂ）成分」ともいう）と、（Ａ）成分に対して相溶する部位及び（Ｂ）成分に対して相溶する部位を有する（Ｃ）相溶化剤（以下、「（Ｃ）成分」ともいう）と、を含み、（Ａ）成分の含有量に対する（Ｂ）成分の含有量の質量比（（Ｂ）成分の質量／（Ａ）成分の質量）が０．１０以上０．８５以下である。
【００２６】
（（Ａ）ポリプロピレン系樹脂）
（Ａ）成分は、プロピレンを主成分として含む重合単量体から得られた樹脂である。
【００２７】
（Ａ）成分としては、例えば、ホモポリプロピレン、ランダムポリプロピレン、プロピレンユニットから構成されるブロックとプロピレン以外のαオレフィンユニットから構成されるブロックとを有する共重合体、及び変性ポリプロピレン等が挙げられる。（Ａ）成分は、一種を単独で又は二種以上を組み合わせて用いることができる。
【００２８】
プロピレンユニットから構成されるブロックとプロピレン以外のαオレフィンユニットから構成されるブロックとを有する共重合体を構成するαオレフィン成分としては、エチレン、１−ブテン、１−ペンテン、１−ヘキセン、１−ヘプテン、１−オクテン、４−メチル−１−ペンテン等を例示することができる。
【００２９】
変性ポリプロピレンは、例えば、不飽和カルボン酸、不飽和カルボン酸の酸無水物、不飽和カルボン酸のエステル等から導かれる不飽和カルボン酸誘導体成分で、ポリプロピレンをグラフト変性することで得られる。また、ポリプロピレン系樹脂として、水酸基変性ポリプロピレンやアクリル変性ポリプロピレン等の変性ポリプロピレンを使用することもできる。
【００３０】
（（Ｂ）エチレン系エラストマー）
（Ｂ）成分は、エチレンを主成分として含む重合単量体から得られ、（Ａ）成分に対して非相溶であるエラストマーである。
【００３１】
（Ｂ）成分としては、ポリエチレンが挙げられる。ポリエチレンとしては、例えば、低密度ポリエチレン、中密度ポリエチレン、高密度ポリエチレン、エチレン−αオレフィン共重合体等が挙げられる。αオレフィン成分としては、プロピレン、１−ブテン、１−ペンテン、１−ヘキセン、１−ヘプテン、１−オクテン、４−メチル−１−ペンテンなどを例示することができる。共重合体は、ランダム共重合体でもブロック共重合体でもよい。（Ｂ）成分は、直鎖状でも分岐状でもよい。（Ｂ）成分は、一種を単独で又は二種以上を組み合わせて用いることができる。
【００３２】
（Ｂ）成分のシーラント層形成用樹脂組成物における平均分散粒径は、１．００μｍ以上であることが好ましく、１．２５μｍ以上であることがより好ましい。平均分散粒径は、２．００μｍ以下であることが好ましく、１．７５μｍ以下であることがより好ましい。平均分散粒径が１．００μｍ以上であることにより、（Ｂ）成分が衝撃を吸収し易くなり、耐衝撃性が一層優れたものとなる。また、平均分散粒径が２．００μｍ以下であることにより、（Ａ）成分と（Ｂ）成分との界面強度が向上し、耐衝撃性が一層優れたものとなる。
【００３３】
平均分散粒径は、以下のように算出された値を指す。すなわち、本実施形態に係るシーラント層形成用樹脂組成物を用いて形成されたシーラント層の断面を、走査型電子顕微鏡（ＳＥＭ）を用いて観察する。観察範囲において、（Ｂ）成分からなる粒子を無作為に１０個選び、それぞれの粒子の粒径を測定する。粒径として、それぞれの粒子の長軸を測定する。測定した１０個の粒子の粒径の値の平均を（Ｂ）成分の平均分散粒径とする。
【００３４】
（（Ｃ）相溶化剤）
（Ｃ）成分は、（Ａ）成分に対して相溶する部位及び（Ｂ）成分に対して相溶する部位を有する。そのため、（Ｃ）成分は、ポリプロピレンの性質とポリエチレンの性質とを併せ持つ。（Ｃ）成分は、樹脂の性質及びエラストマーの性質を有しない低分子量の化合物である。
【００３５】
（Ａ）成分に対して相溶する部位としては、（Ａ）成分と同種のポリプロピレン構造を有する。（Ｂ）成分に対して相溶する部位としては、（Ｂ）成分と同種のポリエチレン構造を有する。（Ａ）成分と（Ｃ）成分のポリエチレン部位とが相溶し、（Ｂ）成分と（Ｃ）成分のポリエチレン部位とが相溶する。
【００３６】
（Ｃ）成分としては、例えば、エチレンとプロピレンとのブロック共重合体、あるいはエチレンとエチレン／ブチレン共重合体とのブロック共重合体等を用いることが可能である。（Ｃ）成分は、一種を単独で又は二種以上を組み合わせて用いることができる。
【００３７】
シーラント層形成用樹脂組成物における（Ａ）成分の含有量に対する（Ｂ）成分の含有量の質量比（（Ｂ）成分の質量／（Ａ）成分の質量）は、０．１０以上であり、衝撃を吸収する（Ｂ）成分を増加させ、耐衝撃性が一層優れたものとなる観点から、０．２０以上であることが好ましく、０．３０以上であることがより好ましく、０．４０以上であることが更に好ましい。この質量比は、０．８５以下であり、（Ｂ）成分の平均分散粒径が大きくなりすぎることを抑制し、（Ａ）成分と（Ｂ）成分との界面強度が向上し、耐衝撃性が一層優れたものとなる観点から、０．８０以下であることが好ましく、０．７５以下であることがより好ましい。
【００３８】
シーラント層形成用樹脂組成物における（Ｂ）成分の含有量に対する（Ｃ）成分の含有量の質量比（（Ｃ）成分の質量／（Ｂ）成分の質量）は、０．０５以上であることが好ましく、０．１５以上であることがより好ましく、０．２５以上であることが更に好ましい。この質量比は、２．００以下であることが好ましく、１．５０以下であることがより好ましく、１．００以下であることが更に好ましい。この質量比が上記下限値以上であると、（Ｂ）成分を高分散させることができ、且つ、（Ａ）成分と（Ｂ）成分との界面強度が向上し、形成されるシーラント層の耐衝撃性が一層向上する。この質量比が上記上限値以下であると、（Ｂ）成分の平均分散粒径が小さくなりすぎず、（Ｂ）成分が衝撃を吸収し易くなり、形成されるシーラント層の耐衝撃性が一層向上する。
【００３９】
シーラント層形成用樹脂組成物における（Ａ）成分、（Ｂ）成分及び（Ｃ）成分の合計含有量は、シーラント層形成用樹脂組成物の固形分全量を基準として、９０質量％以上であってよく、９５質量％以上であってよく、９８質量％以上であってよく、１００質量％であってよい。（Ａ）成分、（Ｂ）成分及び（Ｃ）成分の合計含有量が９０質量％以上であることにより、形成されるシーラント層の耐衝撃性が一層向上する。
【００４０】
シーラント層形成用樹脂組成物は、上述した（Ａ）成分、（Ｂ）成分及び（Ｃ）成分を別々に準備し、混合することにより調整されてもよく、（Ａ）成分中に（Ｂ）成分が分散した分散体に対して、（Ｃ）成分を混合してもよい。このような分散体としては、例えば、ホモポリプロレン中に、エチレン−プロピレン共重合体（ＥＰＲ）に覆われたポリエチレンが分散し、海島構造が形成されているブロックポリプロピレンが挙げられる。この場合、ホモポリプロピレンが（Ａ）成分に相当し、エチレン−プロピレン共重合体（ＥＰＲ）及びポリエチレンが（Ｂ）成分に相当する。
【００４１】
シーラント層形成用樹脂組成物は、耐衝撃性を損なわない程度の範囲で、必要に応じてその他の添加剤を含んでいてもよい。その他の添加剤としては、例えば、難燃剤、スリップ剤、アンチブロッキング剤、酸化防止剤、光安定剤、粘着付与剤等が挙げられる。
【００４２】
シーラント層１１は、上記シーラント層形成用樹脂組成物を製膜することで形成することができる。
【００４３】
＜シーラントフィルム１０＞
上述したシーラント層１１により、シーラントフィルム１０が形成される。シーラントフィルム１０は、加熱によりヒートシール性を発現することができる。シーラントフィルム１０は、基材１４の表面の一部又は全部を覆うように形成されている。なお、シーラントフィルム１０は、用途に応じて基材１４と積層せずにシーラントフィルム１０を単独で使用してもよい。
【００４４】
シーラントフィルム１０は、シーラント層１１以外の他の樹脂層を更に１層以上含んでいてもよい。
【００４５】
＜基材１４＞
基材１４は、支持体となる物であれば特に制限はなく、例えば紙、樹脂フィルム、金属箔等が挙げられる。紙としては、上質紙、特殊上質紙、コート紙、アート紙、キャストコート紙、模造紙、クラフト紙等が挙げられる。樹脂フィルムとしては、ポリオレフィン（例えばポリエチレン（ＰＥ）、ポリプロピレン（ＰＰ）等）、酸変性ポリオレフィン、ポリエステル（例えばポリエチレンテレフタレート（ＰＥＴ）等）、ポリアミド（ＰＡ）、ポリ塩化ビニル（ＰＶＣ）、セルロースアセテート、セロファン樹脂、ナイロンの少なくとも一種を含むフィルムが挙げられる。このフィルムは延伸フィルムでもよいし、非延伸フィルムでもよい。金属箔としては、例えばアルミ箔、ニッケル箔等が挙げられる。基材１４は、材質の異なる複数の基材を積層したものであってもよい。
【００４６】
基材１４の厚さは特に限定されず、用途に応じて適宜調整することができるが、通常、１〜５００μｍであり、好ましくは１０〜１００μｍである。
【００４７】
基材１４とシーラントフィルム１０との貼り合わせ方法としては、以下のような、接着剤によるラミネート方法、及び、熱処理によるラミネート方法等が挙げられるが、それらに限定されない。
【００４８】
（接着剤によるラミネート方法）
接着剤によるラミネート方法としては、ドライラミネート、ウェットラミネート、ノンソルベントラミネート等の各種公知のラミネート方法を用いることができる。これらのラミネート方法に用いられる接着剤１３としては以下のものが挙げられる。
【００４９】
＜接着剤１３＞
接着剤１３は、シーラントフィルム１０と基材１４とを接着するものである。接着剤１３としては、例えば、ポリエステルポリオール、ポリエーテルポリオール、アクリルポリオール、カーボネートポリオール等の主剤に対し、２官能以上のイソシアネート化合物を作用させたポリウレタン樹脂等が挙げられる。上述した各種ポリオールは、一種を単独で又は二種以上を組み合わせて用いることができる。
【００５０】
接着剤１３には更に、接着促進を目的として、上述したポリウレタン樹脂に、カルボジイミド化合物、オキサゾリン化合物、エポキシ化合物、リン化合物、シランカップリング剤等を配合してもよい。
【００５１】
また、接着剤１３に求められる性能に応じて、上述したポリウレタン樹脂に、その他の各種添加剤や安定剤を配合してもよい。
【００５２】
接着剤１３の厚さは、特に限定されるものではないが、所望の接着強度、追随性、及び加工性等を得る観点から、例えば、１〜１０μｍが好ましく、３〜７μｍがより好ましい。
【００５３】
（熱処理によるラミネート方法）
熱処理によるラミネート方法としては、大きく以下の方法が挙げられる。
（１）あらかじめ製膜したシーラントフィルム１０を接着性樹脂と共に基材１４上に押出ラミネートする方法。
（２）シーラントフィルム１０を構成する樹脂層と接着性樹脂とを基材１４上に押出ラミネートする方法。
（３）上記（１）もしくは（２）の方法で得られたラミネート基材を、更に熱ロールで加熱・加圧することにより接着させる方法。
（４）上記（１）もしくは（２）の方法で得られたラミネート基材を、更に高温雰囲気下で保管する、あるいは高温雰囲気下の乾燥・焼付け炉を通過させる方法。
【００５４】
熱処理によるラミネート方法で用いられる接着性樹脂としては、酸変性ポリオレフィン等が挙げられる。また、上記の方法では押出ラミネートにより基材１４とシーラントフィルム１０とを積層しているが、押出ラミネートを行わずに、酸変性ポリオレフィン系コーティング剤（溶解型、分散型）をあらかじめ基材１４上に塗工形成した後、シーラントフィルム１０を熱処理により積層させることも可能である。
【００５５】
また、基材１４には、接着性プライマー（アンカーコート）を設けることも可能であり、その材料として、ポリエステル系、ポリウレタン系、ポリアリルアミン系、ポリエチレンイミン系、ポリブタジエン系、エチレン−酢酸ビニル共重合体、塩素−酢酸ビニル系等を用いることが可能であり、必要に応じて、接着剤１３として使用可能な上記の各種硬化剤や添加剤を配合してもよい。
【００５６】
［包装材］
本実施形態に係る包装材は、上述した積層フィルムを用いて形成されたものである。包装材として具体的には、ヨーグルト、ゼリー、シロップ等の容器の蓋材、お粥、スープ、カレー、パスタソース等のレトルト食品包装材（レトルトパウチ）等が挙げられる。
【００５７】
上記包装材は、冷蔵保存又は冷凍保存が必要な内容物を充填する用途に好適に用いることができる。このような内容物の具体例としては、冷蔵食品、冷凍食品、冷蔵保存の指定のある医薬品、冷凍保存の指定のある医薬品、冷蔵保存の指定のある化学品及び冷凍保存の指定のある化学品等が挙げられる。本実施形態に係る包装材は、上述した積層フィルムを用いることで、低温領域で用いられたとしても、耐衝撃性に優れる。
【００５８】
上記包装材は、８０℃以上の加熱処理を施す用途に用いられるものであってもよい。具体的には、レトルト食品包装材のような湯煎等の加熱処理が施される包装材用途に用いられるものであってもよい。本実施形態に係る包装材によれば、このような用途に用いられた場合であっても、包装材は耐衝撃性に優れる。
【００５９】
［容器］
本実施形態に係る容器は、上述したシーラント層形成用樹脂組成物を用いて形成されたシーラント層を有する容器である。容器として具体的には、食品、化学品及び医薬品等の固体、半固体、ゲル状物質及び液体等の保存容器等が挙げられる。本実施形態に係る容器は、上述した積層フィルムを用いることで、冷蔵又は冷蔵条件等の低温領域で用いられたとしても、耐衝撃性に優れる。
【実施例】
【００６０】
以下、実施例及び比較例に基づいて本発明をより具体的に説明するが、本発明は以下の実施例に限定されるものではない。
【００６１】
［実施例１〜４８及び比較例１〜１０］
＜シーラントフィルム形成用樹脂組成物の調整＞
シーラントフィルム形成用樹脂組成物（以下、単に「樹脂組成物」ともいう）を調整するために、下記に示す材料を準備した。
【００６２】
（（Ａ）成分及び（Ｂ）成分）
ｈ−ＰＰ１：ホモポリプロピレン（商品名「Ｅ１１１Ｇ」、密度０．９１ｇ／ｃｍ３、ＭＦＲ０．５／１０分、株式会社プライムポリマー社製）
ｒ−ＰＰ：ランダムポリプロピレン（プロピレン−エチレンランダム共重合体、商品名「ノバテックＦＸ４Ｅ」、密度０．９０ｇ／ｃｍ３、ＭＦＲ５．３／１０分、日本ポリプロ株式会社製）
ｂ−ＰＰ：ブロックポリプロピレン（ホモポリプロレン、エチレン−プロピレン共重合体（エチレンプロピレンゴム）及びポリエチレン、商品名「ノバテックＢＣ５ＦＡ」、密度０．９０ｇ／ｃｍ３、ＭＦＲ３．５／１０分、日本ポリプロ株式会社製）
ＥＰＲ１：エチレン−プロピレン共重合体（エチレン−プロピレンゴム）
ＥＢＲ：エチレン−１−ブテン共重合体（エチレンブテンゴム）
ＬＬＤＰＥ：直鎖状低密度ポリエチレン樹脂（商品名「特殊エチレン系エラストマー  エクセレンＦＸ」、住友化学株式会社製）
【００６３】
ｂ−ＰＰは、ホモポリプロレン中に、エチレン−プロピレン共重合体に覆われたポリエチレンが分散し、海島構造が形成されている。ホモポリプロピレンと、エチレン−プロピレン共重合体及びポリエチレン樹脂との質量比が、ホモポリプロピレンの質量：エチレン−プロピレン共重合体及びポリエチレン樹脂の合計質量＝８０：２０である。材料としてｂ−ＰＰを用いた場合には、ｂ−ＰＰに含まれるホモポリプロピレン（以下、「ｈ−ＰＰ２」ともいう）が（Ａ）成分、ｂ−ＰＰに含まれるエチレン−プロピレン共重合体（以下、「ＥＰＲ２」ともいう）及びポリエチレン（以下、「ＰＥ」ともいう）が（Ｂ）成分となる。
【００６４】
（（Ｃ）成分）
ＰＰ−ＰＥ  ブロック共重合体：プロピレンとエチレンとのブロック共重合体
ＰＥ−Ｅｔ／Ｂｕ  ブロック共重合体：エチレンとエチレン／ブチレン共重合体とのブロック共重合体
【００６５】
表１〜表４に示す含有量となるように、上述した材料を混合し、樹脂組成物を調整した。なお、（Ａ）成分としてｈ−ＰＰ２を、（Ｂ）成分としてＥＰＲ２及びＰＥを用いた場合には、これらの成分の含有量が表１〜表４に示す含有量となるように、ｂ−ＰＰ及びｂ−ＰＰ以外の成分の配合量を調整し、添加した。
【００６６】
（Ａ）成分の含有量に対する（Ｂ）成分の含有量の質量比（（Ｂ）成分の質量／（Ａ）成分の質量）（表１〜表４中、「（Ｂ）／（Ａ）」と省略する）、（Ｂ）成分の含有量に対する（Ｃ）成分の含有量の質量比（（Ｃ）成分の質量／（Ｂ）成分の質量）（表１〜表４中、「（Ｃ）／（Ｂ）」と省略する）を表１〜表４に示した。
【００６７】
＜積層フィルムの作製＞
３層共押出し機を用いて、樹脂組成物を押出し製膜し、厚さ６０μｍのシーラントフィルムを得た。次いで、基材として、厚さ１２μｍのポリエチレンテレフタレート（ＰＥＴ）フィルム（商品名「エステルフィルム  Ｅ５１０２」、東洋紡株式会社製）、及び厚さ１５μｍの二軸延伸ナイロン（ＯＮＹ）フィルム（商品名「ボニールＱＣ」、興人フィルム＆ケミカルズ株式会社製）を準備した。二軸延伸ナイロンフィルムは、一方の主面が易接着コート面であり、もう一方の主面がコロナ処理されてなる面である。二軸延伸ナイロンフィルムにおけるコロナ処理されてなる面と、ポリエチレンテレフタレートフィルムとを、ポリウレタン系接着剤（三井化学株式会社製）を用いてドライラミネートした。次いで、二軸延伸ナイロンフィルムにおける易接着コート面と、得られたシーラントフィルムとを、ポリウレタン系接着剤（三井化学株式会社製）を用いてドライラミネートし、５０℃で４日間エージングして、積層フィルムを得た。
【００６８】
＜平均分散粒径の算出＞
ロータリーミクロトーム（商品名「ＲＭ２０４５」、Ｌｅｉｃａ社製）を用いて得られたシーラントフィルムを切断し、断面を露出させた。露出させた断面について走査型電子顕微鏡（ＳＥＭ）（商品名「ＪＳＭ−７００１Ｆ」、日本電子社製）を用いて観察した。観察範囲において、（Ｂ）成分からなる粒子を無作為に１０個選び、それぞれの粒子の粒径を測定した。粒径として、それぞれの粒子の長軸を測定した。測定した１０個の粒子の粒径の値の平均を（Ｂ）成分の平均分散粒径とした。結果を表１〜表４に示した。
【００６９】
＜性能評価＞
（衝撃吸収エネルギー）
得られたシーラントフィルムを切断し、１００ｍｍ×１００ｍｍサイズの試験片を得た。得られた試験片について、落錘衝撃試験装置（商品名「ＣＥＡＳＴ９３５０」、ＣＥＡＳＴ社製）を用いて衝撃吸収エネルギーを測定した。シーラントフィルムにおける基材が設けられた面が錘と対向するように落錘衝撃試験装置に試験片を設置した。錘を落下させる高さは、試験片の主面から垂直方向に１３０ｃｍとした。落下させる錘の質量は、６．５ｋｇとした。評価温度は、−１０℃又は２３℃とした。測定した衝撃吸収エネルギーを下記の評価基準に従い評価した。評価結果を表１〜表４に示した。
【００７０】
｛評価温度が−１０℃の場合｝
◎：衝撃吸収エネルギーが０．３５Ｊ以上
○：衝撃吸収エネルギーが０．２５Ｊ以上０．３５Ｊ未満
△：衝撃吸収エネルギーが０．１５Ｊ以上０．２５Ｊ未満
×：衝撃吸収エネルギーが０．１５Ｊ未満
｛評価温度が２３℃の場合｝
◎：衝撃吸収エネルギーが０．５０Ｊ以上
○：衝撃吸収エネルギーが０．３５Ｊ以上０．５０Ｊ未満
△：衝撃吸収エネルギーが０．２０Ｊ以上０．３５Ｊ未満
×：衝撃吸収エネルギーが０．２０Ｊ未満
【００７１】
（落袋強度）
積層フィルムを縦１５０ｍｍ×横１３８ｍｍにカットしたサンプル２００を２枚用意した。２枚のサンプル２００を、それぞれのシーラント層が内側となるように重ね、縦方向端部の１辺と横方向両端部の２辺とを、ヒートシーラーで１９０℃、０．０３ＭＰａ、２秒の条件で１０ｍｍ幅にわたって熱封緘してシール部１５１を形成し、縦方向端部の一辺が開口しているパウチを作製した（図２の（ａ）参照）。次に、パウチの開口部から内容物１５４として１８０ｇの水を充填した（図２の（ｂ）参照）。その後、開口部をヒートシーラーで１９０℃、０．０３ＭＰａ、２ｓｅｃの条件で１０ｍｍ幅にわたって熱封緘してシール部１５１を形成し、パウチを密閉した（図２の（ｃ）参照）。
【００７２】
密閉したパウチを高温高圧調理殺菌装置（日立キャピタル株式会社製）に投入後、高温の水蒸気で圧力０．２ＭＰａの条件下、１２１℃で３０分間レトルト処理を行った。レトルト処理後のパウチを冷蔵庫の庫内に保管した。冷蔵庫の庫内の設定温度は５℃とし、保管する時間は３時間とした。その後、冷蔵庫の庫内からパウチを取りだし、１００ｃｍの高さから水平落下させた。落下回数は１０回とし、水平落下させるパウチの数は５つとした。１０回の水平落下後に、５つのパウチそれぞれについて破袋の有無を目視で確認した。５つのパウチ全てに破袋が確認されなかった場合には、５つのパウチそれぞれを１００ｃｍの高さから更に１０回水平落下させた。合計２０回の水平落下後に、５つのパウチそれぞれについて破袋の有無を目視で確認した。落袋強度は、下記の評価基準に従い評価した。評価結果を表１〜表４に示した。
【００７３】
○：合計２０回の水平落下後に、５つのパウチ全てに破袋が確認されない
△：１０回の水平落下後には、５つのパウチ全てに破袋が確認されないが、合計２０回の水平落下後には、１つ以上のパウチに破袋が確認される
×：１０回の水平落下後に、１つ以上のパウチに破袋が確認される
【００７４】
【表１】
2020200392.tif 000003
【００７５】
【表２】
2020200392.tif 000004
【００７６】
【表３】
2020200392.tif 000005
【００７７】
【表４】
2020200392.tif 000006
【００７８】
表１〜表４に示した結果から明らかなように、実施例１〜４８のシーラントフィルムによれば、比較例１〜１０のシーラントフィルムと比較して、耐衝撃性及び落袋強度の点で優れることが確認された。
【符号の説明】
【００７９】
１…積層フィルム、１０…シーラントフィルム、１１…シーラント層、１３…接着剤、１４…基材、１５１…シール部、１５４…内容物、２００…積層フィルムの評価用サンプル。
【図１】
2020200392.tif 000007
【図２】
2020200392.tif 000008